【手続補正書】
【提出日】平成20年9月26日(2008.9.26)
【手続補正１】
【補正対象書類名】明細書
【補正対象項目名】請求項２
【補正方法】変更
【補正の内容】
【請求項２】  巨大分子モノマーＣ）が式(I) 
Ｒ1 −Ｙ−［（Ａ）v −（Ｂ）w −（Ｃ）x −（Ｄ）z ］−Ｒ2     （I)
［式中、Ｒ1 はビニル系不飽和化合物の群からの重合性官能基、特にビニル、アリル、メタリル、メチルビニル、アクリル、メタクリル、クロトニル、セネチオニル、イタコニル、マレイニル、フマリルまたはスチリル基であり；
Ｙはブリッジ基、特に−Ｏ−、−Ｓ−、−Ｃ（Ｏ）−、−Ｃ（Ｏ）−Ｏ−、
−Ｏ−ＣＨ2 −ＣＨ（Ｏ−）−ＣＨ2 ＯＨ、−Ｏ−ＣＨ2 −ＣＨ（ＯＨ）−Ｃ
Ｈ2 Ｏ−、−Ｏ−ＳＯ2 −Ｏ−、−Ｏ−ＳＯ−Ｏ−、−ＰＨ−、−Ｐ（ＣＨ3 
）−、−ＰＯ3 −，−ＮＨ−および−Ｎ（ＣＨ3 ）−であり、
Ａ、Ｂ、ＣおよびＤは互いに無関係に非連続の化学的繰り返し単位であり、特にアクリルアミド、メタクリルアミド、エチレンオキシド、プロピレンオキシド、ＡＭＰＳ、アクリル酸、メタクリル酸、メチルメタクリレート、アクリルニトリル、マレイン酸、醋酸ビニル、スチレン、１，３−ブタジエン、イソプレン、イソブテン、ジエチルアクリルアミドおよびジイソプロピルアクリルアミド、特にエチレンオキシド、プロピレンオキシドに由来するものであり、
ｖ、ｗ、ｘおよびｚは互いに無関係に０〜５００、好ましくは１〜３０であり、ｖ、ｗ、ｘおよびｚの合計は平均して≧１でありそして
Ｒ2 は直鎖状または枝分かれした脂肪族、オレフィン性、脂環式、芳香脂肪
族または芳香族の（Ｃ1 〜Ｃ50）炭化水素残基、ＯＨ、−ＮＨ2 または−Ｎ（
ＣＨ3 ）2 であるかまたは［−Ｙ−Ｒ1 ］である。］
で表される化合物である請求項１に記載のコポリマー。
【手続補正２】
【補正対象書類名】明細書
【補正対象項目名】００２１
【補正方法】変更
【補正の内容】
【００２１】
式中、Ｒ1 はラジカル重合法でポリマー構造を形成するのに適する、ビニル系不飽和化合物の群からの重合性官能基である。Ｒ1 はビニル、アリル、メタリル、メチルビニル、アクリル（ＣＨ2 ＝ＣＨ−ＣＯ−）、メタクリル（ＣＨ2 ＝Ｃ［ＣＨ3 ］−ＣＯ−）、クロトニル、セネチオニル、イタコニル、マレイニル、フマリルまたはスチリル基であるのが有利である。反応性末端基にポリマー鎖を結合させるために適当なブリッジ基Ｙが必要である。有利なブリッジ基Ｙには、−Ｏ−、−Ｃ（Ｏ）−、−Ｃ（Ｏ）−Ｏ−、−Ｓ−、−Ｏ−ＣＨ2 −ＣＨ（Ｏ−）−ＣＨ2 ＯＨ、−Ｏ−ＣＨ2 −ＣＨ（ＯＨ）−ＣＨ2 Ｏ−、−Ｏ−ＳＯ2 −Ｏ−、−Ｏ−ＳＯ−Ｏ−、−ＰＨ−、−Ｐ（ＣＨ3 ）−、−ＰＯ3 −，−ＮＨ−および−Ｎ（ＣＨ3 ）−、特に−Ｏ−がある。
【手続補正３】
【補正対象書類名】明細書
【補正対象項目名】００２３
【補正方法】変更
【補正の内容】
【００２３】
式（Ｉ）の指数ｖ、ｗ、ｘおよびｚは繰り返し単位Ａ、Ｂ、ＣおよびＤに関する化学量論指数を示す互いに無関係に０〜５００、好ましくは１〜３０であり、これら４つの指数の合計は平均して≧１でなければならない。
【手続補正４】
【補正対象書類名】明細書
【補正対象項目名】００３１
【補正方法】変更
【補正の内容】
【００３１】
特に有利な巨大分子モノマーＣ）は式(II)に従い以下の構造を有している：
┌───────────────┬──┬──┬───┬─────┬──┬───┐
│記号                          │Ｒ３│Ｒ４│Ｒ５  │Ｒ６      │ｖ  │ｗ    │
├───────────────┼──┼──┼───┼─────┼──┼───┤
│(R) LA-030-メタクリレート     │H   │H   │-CH3  │-ラウリル │  3 │ 0    │
├───────────────┼──┼──┼───┼─────┼──┼───┤
│(R) LA-070-メタクリレート     │H   │H   │-CH3  │-ラウリル │  7 │ 0    │
├───────────────┼──┼──┼───┼─────┼──┼───┤
│(R) LA-200-メタクリレート     │H   │H   │-CH3  │-ラウリル │  2 │ 0    │
├───────────────┼──┼──┼───┼─────┼──┼───┤
│(R) LA-250-メタクリレート     │H   │H   │-CH3  │-ラウリル │ 25 │ 0    │
├───────────────┼──┼──┼───┼─────┼──┼───┤
│(R) T-080-メタクリレート      │H   │H   │-CH3  │-タルク   │  8 │ 0    │
├───────────────┼──┼──┼───┼─────┼──┼───┤
│(R) T-080-アクリレート        │H   │H   │ H    │-タルク   │  8 │ 0    │
├───────────────┼──┼──┼───┼─────┼──┼───┤
│(R) T-250-メタクリレート      │H   │H   │-CH3  │-タルク   │ 25 │ 0    │
├───────────────┼──┼──┼───┼─────┼──┼───┤
│(R) T-250-クロトナート        │-CH3│H   │-CH3  │-タルク   │ 25 │ 0    │
├───────────────┼──┼──┼───┼─────┼──┼───┤
│(R) OC-030-メタクリレート     │H   │H   │-CH3  │-オクチル │  3 │ 0    │
├───────────────┼──┼──┼───┼─────┼──┼───┤
│(R) OC-105-メタクリレート     │H   │H   │-CH3  │-オクチル │ 10 │ 5    │
├───────────────┼──┼──┼───┼─────┼──┼───┤
│(R) Behenyl-010-メタクリレート│H   │H   │ H    │-ベヘニル │ 10 │ 0    │
├───────────────┼──┼──┼───┼─────┼──┼───┤
│(R) Behenyl-020-メタクリレート│H   │H   │ H    │-ベヘニル │ 20 │ 0    │
├───────────────┼──┼──┼───┼─────┼──┼───┤
│(R) Behenyl-010-セネチオニル  │-CH3│-CH3│ H    │-ベヘニル │ 10 │ 0    │
├───────────────┼──┼──┼───┼─────┼──┼───┤
│(R) PEG-440-ジアクリレート    │H   │H   │ H    │-アクリル │ 10 │ 0    │
├───────────────┼──┼──┼───┼─────┼──┼───┤
│(R) B-11-50-メタクリレート    │H   │H   │-CH3  │-ブチル   │ 17 │13    │
├───────────────┼──┼──┼───┼─────┼──┼───┤
│(R) MPEG-750-メタクリレート   │H   │H   │-CH3  │-メチル   │ 18 │ 0    │
├───────────────┼──┼──┼───┼─────┼──┼───┤
│(R) P-010-アクリレート        │H   │H   │ H    │-フェニル │ 10 │ 0    │
├───────────────┼──┼──┼───┼─────┼──┼───┤
│(R) O-050-アクリレート        │H   │H   │ H    │-オレイル │  5 │ 0    │
└───────────────┴──┴──┴───┴─────┴──┴───┘
巨大分子モノマーＣ）の分子量は２００〜１０6 ｇ／ｍｏｌ、好ましくは１５０〜１０4 ｇ／ｍｏｌ、特に好ましくは２００〜５０００ｇ／ｍｏｌである。
【手続補正５】
【補正対象書類名】明細書
【補正対象項目名】００５３
【補正方法】変更
【補正の内容】
【００５３】
実施例３：
──────────────────────────────┬────
反応物質                                                  │量（ｇ）
──────────────────────────────┼────
ＡＭＰＳ                                                  │８０    
──────────────────────────────┼────
(R) Ｇｅｎａｐｏｌ−ＢＥ−０２０−メタクリレート          │２０    
──────────────────────────────┼────
シクロヘキサン                                            │２００  
──────────────────────────────┼────
水                                                        │３００  
──────────────────────────────┼────
(R) Ｓｐａｎ  ８０                                        │  １    
──────────────────────────────┼────
Ｎａ2 Ｓ2 Ｏ8 （開始剤）                                  │  １    
──────────────────────────────┼────
ポリ［Ｎ−ビニルピロリドン−コーアクリル酸）（３０／７０）│  ４    
──────────────────────────────┴────
ポリマーを水中での乳化重合法によって製造する。この場合にはモノマーを水／シクロヘキサンに(R) Ｓｐａｎ  ８０の使用下に乳化し、反応混合物をＮ2 で不活性化し、次いで８０℃に加熱した後にペルオキソ二硫酸ナトリウムの添加によって反応を開始する。ポリマーエマルジョンを次いで蒸留濃縮し（シクロヘキサンが水の共沸剤として働く）そしてそれによってポリマーを単離する。
【手続補正６】
【補正対象書類名】明細書
【補正対象項目名】００５３
【補正方法】変更
【補正の内容】
【００５３】
実施例４：
───────────────────────────────┬────
反応物質                                                    │量（ｇ）
───────────────────────────────┼────
ＮＨ3 で中和したＡＭＰＳ                                    │  ８０  
───────────────────────────────┼────
(R) ＰＥＧ−７５０−メタクリレート                          │  １５  
───────────────────────────────┼────
第三ブタノール                                              │３００  
───────────────────────────────┼────
ＴＭＰＴＡ                                                  │１．８  
───────────────────────────────┼────
ＡＩＢＮ（開始剤）                                          │１      
───────────────────────────────┼────
ポリ［Ｎ−ビニルカプロラクトン−コ- アクリル酸）１０／９０）│１０    
───────────────────────────────┴────
ポリマーを第三ブタノール中で沈殿法によって製造する。この場合にはモノマーを第三ブタノール中に最初に導入し、反応混合物を不活性化し、次いで６０℃に加熱した後に反応をＡＩＢＮの添加によって開始する。ポリマーを溶剤の吸引濾去および続いての減圧乾燥によって単離する。
【手続補正７】
【補正対象書類名】明細書
【補正対象項目名】００５６
【補正方法】変更
【補正の内容】
【００５６】
実施例５：
───────────────────────────┬───────
反応物質                                            │  量（ｇ）    
───────────────────────────┼───────
ＮＨ3 で中和したＡＭＰＳ                            │  ８０        
───────────────────────────┼───────
ＭＰＥＧ−７５０−メタクリレート                    │  １５        
───────────────────────────┼───────
(R) Genapol −Ｏ−１５０−メタクリレート            │  １５        
───────────────────────────┼───────
水                                                  │  ３００      
───────────────────────────┼───────
ＴＭＰＴＡ                                          │  １．８      
───────────────────────────┼───────
Ｈ2 Ｏ2 ／鉄  （開始剤）                            │    １        
───────────────────────────┼───────
ポリ［Ｎ−ビニルホルムアミド］                      │    ８        
───────────────────────────┴───────
ポリマーを水中で溶液法によって製造する。この場合にはモノマーを水に溶解し、反応混合物を不活性化し、次いで５５℃に加熱した後に反応を硫酸鉄(II)／Ｈ2 Ｏ2 −レドックス対によって開始する。ポリマー溶液を次いで蒸留濃縮しそして次に減圧乾燥によってポリマーを単離する。
【手続補正８】
【補正対象書類名】明細書
【補正対象項目名】００５７
【補正方法】変更
【補正の内容】
【００５７】
実施例６：
───────────────────────────┬───────
反応物質                                            │  量（ｇ）    
───────────────────────────┼───────
ＮＨ3 で中和したＡＭＰＳ                            │  ８０        
───────────────────────────┼───────
(R) Ｇｅｎａｐｏｌ−LA−２５０−メタアクリレート    │  １５        
───────────────────────────┼───────
モノヒドロキシポリアクリルアミド−メタクリレート    │  ２５        
（Ｍn ＝１５００）                                  │              
───────────────────────────┼───────
第三ブタノール                                      │  ５００      
───────────────────────────┼───────
ＴＭＰＴＡ                                          │  １．８      
───────────────────────────┼───────
ジラウロイルペルオキシド                            │    ２        
───────────────────────────┼───────
ポリ［Ｎ−ビニルカプロラクタム］                    │    ４        
───────────────────────────┴───────
ポリマーを第三ブタノール中で沈殿法によって製造する。この場合にはモノマーを第三ブタノールに最初に導入し、反応混合物を不活性化し、次いで６０℃に加熱した後にＤＬＰの添加によって反応を開始する。ポリマーを溶剤の吸引濾去および続いての減圧乾燥によって単離する。
ポリマーをイソプロパノール／水−混合物中で溶液法によって製造する。この場合にはモノマーをイソプロパノール／水に溶解して最初に導入し、反応混合物を不活性化し、次いで５５℃に加熱した後にペルオキソ二硫酸カリウムの添加によって反応を開始する。ポリマーを溶剤混合物の留去および続いての減圧乾燥によって単離する。
【手続補正９】
【補正対象書類名】明細書
【補正対象項目名】００６０
【補正方法】変更
【補正の内容】
【００６０】
使用した製品の化学名：
ＴＭＰＴＡ：  トリメチロールプロパントリアクリレート
ＡＩＢＮ：  アゾイソブチロニトリル
ＤＬＰ：    ジラウロイルペルオキシド
(R) Ｇｅｎａｐｏｌ−Ｔ−２５０−メタクリレート：メタクリル酸−Ｃ16／Ｃ18−アルコールエトキシレートエステル
(R) Ｇｅｎａｐｏｌ−ＬＡ−０７０−メタクリレート：メタクリル酸−Ｃ12／Ｃ14−アルコールエトキシレートエステル（７ＥＯ）
ＮＨ3 中和されたＡＭＰＳ：  ２−アクリルアミド−２−メチル−１−アミドプロパンスルホン酸アンモニウム塩
(R) Ｇｅｎａｐｏｌ−ＢＥ−０２０−メタクリレート：メタクリル酸−Ｃ22−アルコールエトキシレートエステル
(R) Ｓｐａｎ  ８０：  ソルビタンエステル
ＭＰＥＧ−７５０−メタクリレート：メタクリル酸−メチルエトキシレートエステル（７５０ｇ／ｍｏｌ）
(R) Ｇｅｎａｐｏｌ−Ｏ−１５０−メタクリレート：メタクリル酸−オレイルエトキシレートエステル
(R) Ｇｅｎａｐｏｌ−ＬＡ−２５０−メタクリレート：メタクリル酸−Ｃ12／Ｃ14−アルコールエトキシレートエステル（２５ＥＯ）
(R) Ｇｅｎａｐｏｌ−ＬＡ−０３０−メタクリレート：メタクリル酸−Ｃ12／Ｃ14−アルコールエトキシレートエステル（３ＥＯ）
(R) Ｇｅｎａｐｏｌ−ＬＡ−０４０−メタクリレート：メタクリル酸−Ｃ12／Ｃ14−アルコールエトキシレートエステル（４ＥＯ）
(R) ＧｅｎａｐｏｌタイプはＣｌａｒｉａｎｔ  ＧｍｂＨの製品である。